(57)【要約】  本発明の硬化型組成物は、下記（Ａ）成分、（Ｂ）成分及び（Ｃ）成分を含み、下記（Ｄ）成分を含まないか、又は、（Ａ）成分、（Ｂ）成分及び（Ｃ）成分の合計１００重量部に対して下記（Ｄ）成分を３重量部以下の割合で含む。（Ａ）成分：エチレン性不飽和基とイオン性基を有する化合物（Ｂ）成分：親水性基とエチレン性不飽和基を有する化合物（Ｃ）成分：前記（Ａ）成分及び（Ｂ）成分以外の２個以上のエチレン性不飽和基を有する化合物（Ｄ）成分：エチレン性不飽和基を有しない水酸基含有化合物【特許請求の範囲】
【請求項１】
下記（Ａ）成分、（Ｂ）成分及び（Ｃ）成分を含み、
下記（Ｄ）成分を含まないか、又は、（Ａ）成分、（Ｂ）成分及び（Ｃ）成分の合計１００重量部に対して下記（Ｄ）成分を３重量部以下の割合で含む
硬化型組成物。
（Ａ）成分：エチレン性不飽和基とイオン性基を有する化合物
（Ｂ）成分：親水性基とエチレン性不飽和基を有する化合物
（Ｃ）成分：前記（Ａ）成分及び（Ｂ）成分以外の２個以上のエチレン性不飽和基を有する化合物
（Ｄ）成分：エチレン性不飽和基を有しない水酸基含有化合物
【請求項２】
前記（Ａ）成分が、下記（Ａ−１）成分を含む請求項１に記載の硬化型組成物。
（Ａ−１）成分：１分子中にエチレン性不飽和基を有するカチオン性基と、アニオンとからなる化合物
【請求項３】
前記（Ａ−１）成分が、下記式（１）で表される化合物である請求項２に記載の硬化型組成物。
【化１】
2018207828.tif 000006
前記式（１）において、Ｒ1は、水素原子又はメチル基を表し、Ｒ2は、分岐していても良い炭素数が１〜１２のアルキレン基を表し、Ｒ3及びＲ4は、それぞれ独立して、分岐していても良い炭素数１〜１０のアルキル基を表し、Ｘ-は、アルキル硫酸イオン、ポリオキシアルキレンアルキルエーテル硫酸イオン、ポリオキシアルキレンアルキルフェニルエーテル硫酸イオン、アルキルスルホン酸イオン又はアルキルベンゼンスルホン酸イオンを表す。
【請求項４】
前記（Ａ）成分が、前記（Ａ−１）成分と下記（Ａ−２）成分とを含む請求項２又は請求項３に記載の硬化型組成物。
（Ａ−２）成分：１分子中にエチレン性不飽和基を有するアニオン性基と、カチオンとからなる化合物
【請求項５】
前記（Ｂ）成分が水酸基と２個以上のエチレン性不飽和基とを有する化合物である請求項１〜請求項４のいずれか１項に記載の硬化型組成物。
【請求項６】
前記（Ｂ）成分が、エチレン性不飽和基として（メタ）アクリロイル基を有する化合物である請求項１〜請求項５のいずれか１項に記載の硬化型組成物。
【請求項７】
前記（Ｃ）成分が、エチレン性不飽和基として（メタ）アクリロイル基を有する化合物である請求項１〜請求項６のいずれか１項に記載の硬化型組成物。
【請求項８】
前記（Ａ）成分〜（Ｃ）成分の合計１００重量％中に、（Ａ）成分を１〜３０重量％、（Ｂ）成分を１０〜９７重量％、及び（Ｃ）成分を２〜６０重量％含む請求項１〜請求項７のいずれか１項に記載の硬化型組成物。
【請求項９】
さらに、エチレン性不飽和基を有しないイオン性界面活性剤を含有する請求項１〜請求項８のいずれか１項に記載の硬化型組成物。
【請求項１０】
さらに、光ラジカル重合開始剤（Ｅ）を含有する請求項１〜請求項９のいずれか１項に記載の硬化型組成物。
【請求項１１】
さらに、熱ラジカル重合開始剤（Ｆ）を含有する請求項１〜請求項１０のいずれか１項に記載の硬化型組成物。
【請求項１２】
請求項１０に記載の組成物を含む活性エネルギー線硬化型コーティング組成物。
【請求項１３】
請求項１０に記載の組成物を含む活性エネルギー線硬化型防曇コーティング組成物。
【請求項１４】
請求項１１に記載の組成物を含む熱硬化型コーティング組成物。
【請求項１５】
請求項１１に記載の組成物を含む熱硬化型防曇コーティング剤組成物。
【請求項１６】
下記（Ａ）成分、（Ｂ）成分及び（Ｃ）成分を含む硬化型組成物の保存方法であって、
前記硬化性組成物中に、下記（Ｄ）成分を含まないか、又は、（Ａ）成分、（Ｂ）成分及び（Ｃ）成分の合計１００重量部に対して下記（Ｄ）成分を３重量部以下の割合で含む状態で保存する
硬化型組成物の保存方法。
（Ａ）成分：エチレン性不飽和基とイオン性基を有する化合物
（Ｂ）成分：親水性基とエチレン性不飽和基を有する化合物
（Ｃ）成分：前記（Ａ）成分及び（Ｂ）成分以外の２個以上のエチレン性不飽和基を有する化合物
（Ｄ）成分：エチレン性不飽和基を有しない水酸基含有化合物
【発明の詳細な説明】
【技術分野】
【０００１】
本発明は、硬化型組成物に関し、好ましくは活性エネルギー線硬化型組成物に関する。本発明の組成物の硬化膜は、プラスチック基材への密着性に優れ、プラスチック表面の曇り止め（防曇コーティング剤）やプラスチックへの埃等の付着防止を目的としたコーティング剤として好ましく使用することができ、これら技術分野に属する。
尚、本明細書においては、アクリレート及び／又はメタクリレートを（メタ）アクリレートと表し、アクリロイル基及び／又はメタクリロイル基を（メタ）アクリロイル基と表し、アクリル酸及び／又はメタクリル酸を（メタ）アクリル酸と表し、アリル基及び／又はメタリル基を（メタ）アリル基と表す。
【背景技術】
【０００２】
活性エネルギー線硬化型組成物は、紫外線、可視光線及び電子線等の活性エネルギー線をごく短時間照射することで硬化可能であり、生産性が高いことから各種基材向けインキ及びコーティングとして幅広く用いられている。
プラスチック板及びプラスチックフィルム等のプラスチック基材は、表面の傷付き等を防止する目的でハードコート剤で表面を保護されるが、当該用途にも活性エネルギー線硬化型組成物が使用されている。【０００３】
プラスチック基材は透明性が高いため、保護眼鏡、ゴーグル、浴室の内壁、並びに自動車及びオートバイ等のヘッドランプカバー及びリアランプカバー等に使用されるが、高温多湿の場所又は温度差や湿度差が大きい場所で使用された場合においては、その表面に結露が生じるため曇り、透明性が失われることがある。
これらの問題を解決するために、従来より、非反応性の界面活性剤からなる防曇性組成物を基材表面に塗工する方法が行われているが、この方法は、塗工後の初期においては防曇効果が発揮されるものの、一旦処理面を払拭すると防曇性が低下してしまう、すなわち防曇持続性に欠けるものであった。
又、有機溶剤で希釈された親水性のポリマーからなる防曇性組成物を、基材表面に塗工する方法もあるが、その硬化膜硬度が不十分であり、耐溶剤性が不十分である上、防曇性も満足がいくものではなかった。【０００４】
上記問題を解決するため、近年、紫外線及び電子線等の活性エネルギー線により硬化する防曇性組成物が提案されている。具体的には、親水性基含有紫外線硬化型樹脂と親水性基非含有紫外線硬化型硬化性樹脂からなる防曇組成物（特許文献１）や、親水性のポリマーと各種親水性（メタ）アクリレートからなる防曇性組成物が提案されている（特許文献２）。
しかしながら、これらの組成物では、高湿度下の環境においては、防曇性が発現しないという問題があった。【０００５】
又、親水性モノマーと非反応性界面活性剤からなる防曇性組成物も提案されているが（特許文献３）、当該組成物は、硬化膜表面を払拭すれば防曇性が低下してしまい、防曇持続性に欠けるものであった。【０００６】
さらに、特定の（メタ）アクリレートと当該（メタ）アクリレートと反応性を有する界面活性剤とを組み合わせた組成物が、表面硬度に優れ、防曇持続性に優れると提案されている（特許文献４）。【０００７】
しかしながら、当該組成物で使用される(メタ)アクリレートは比較的分子量が大きいオリゴマーであるため、相対的に分子全体に占める（メタ）アクリロイル基のモル分率が低いために、表面硬度は不十分であり、又（メタ）アクリレートの親水性も不十分であり、防曇性の改善が必要であった。又、当該組成物で良好な防曇性を得るためには、界面活性剤の配合量を多くせざるを得ず、ハードコート性との両立が困難であった。
【先行技術文献】
【特許文献】
【０００８】
【特許文献１】特開昭５５−６９６７８号公報
【特許文献２】特開平３−３１３６９号公報
【特許文献３】特開平３−２１５５８９号公報
【特許文献４】特開平１１−１４０１０９号公報
【発明の開示】
【発明が解決しようとする課題】
【０００９】
本発明者らは、得られる硬化膜が基材に対する密着性、特にプラスチック基材に対する密着性に優れ、表面硬度が良好でハードコート剤として好ましく使用可能であり、さらに高湿度下においても良好な防曇性を有し、さらに硬化膜表面を払拭しても防曇性が十分に持続する硬化性組成物を見出すため鋭意検討を行った。
【課題を解決するための手段】
【００１０】
本発明者らは、上記課題を解決するためには、エチレン性不飽和基とイオン性基を有する化合物と親水性のエチレン性不飽和基を有する化合物を含み、アルコール系溶剤等のエチレン性不飽和基を有しない水酸基含有化合物をほとんど含まない組成物が、表面硬度に優れ、防曇性及びその持続性に優れる硬化膜を形成することを見出し、本発明を完成した。
以下、本発明を詳細に説明する。
【発明の効果】
【００１１】
本発明の組成物によれば、形成される硬化膜はプラスチック基材への密着性が良好で表面硬度が高く、良好な防曇持続性を発現する。
このため、本発明の組成物は、硬化膜にこれらの性能が要求される保護眼鏡、ゴーグル等のコーティング、自動車やオートバイ等のヘッドランプやリアランプカバーのコーティング剤等に好ましく適用することができる。
【発明を実施するための形態】
【００１２】
本発明は、下記（Ａ）成分、（Ｂ）成分及び（Ｃ）成分を含み、下記（Ｄ）成分を含まないか、又は、（Ａ）成分、（Ｂ）成分及び（Ｃ）成分の合計１００重量部に対して下記（Ｄ）成分を３重量部以下の割合で含む硬化型組成物（以下、単に「組成物」ということもある）に関する。
（Ａ）成分：エチレン性不飽和基とイオン性基を有する化合物
（Ｂ）成分：親水性基とエチレン性不飽和基を有する化合物
（Ｃ）成分：前記（Ａ）成分及び（Ｂ）成分以外の２個以上のエチレン性不飽和基を有する化合物
（Ｄ）成分：エチレン性不飽和基を有しない水酸基含有化合物
以下、必須成分である（Ａ）成分〜（Ｃ）成分、少量含有しても良い（Ｄ）成分、その他の成分、及び使用方法等について説明する。
【００１３】
１．（Ａ）成分
（Ａ）成分は、エチレン性不飽和基とイオン性基を有する化合物である。
（Ａ）成分は、組成物を硬化させることで、硬化膜に良好な防曇性や埃付着防止に必要な低い表面抵抗を与える成分である。
（Ａ）成分は、エチレン性不飽和基が反応して硬化膜中にイオン性基を化学的に結合することで、硬化膜表面を濡らしたり払拭したりしても優れた防曇性を維持することができ、繰り返し防曇性に優れるものとすることができる。
【００１４】
（Ａ）成分は、エチレン性不飽和基とイオン性基を有する化合物であれば、種々の化合物を使用することができる。
エチレン性不飽和基としては、（メタ）アクリロイル基、（メタ）アリル基、ビニル基、スチリル基等を挙げることができる。
（Ａ）成分のエチレン性不飽和基としては、後記する（Ｂ）及び（Ｃ）成分、並びに（Ａ）及び（Ｂ）成分以外の１個のエチレン性不飽和基を有する化合物（Ｇ）〔以下、「（Ｇ）成分」という〕との反応性が良好であり、かつ硬化性に優れることから、（メタ）アクリロイル基が好ましく、アクリロイル基がより好ましい。
【００１５】
（Ａ）成分はイオン性基を有していることにより、組成物の硬化膜が本来有するハードコート性を損なうことなく防曇性や低い表面抵抗を得ることができるうえ、より少量の含有割合でも当該効果を奏することができる。
（Ａ）成分において、イオン性基としては強酸の塩が挙げられ、具体的にはスルホン酸アンモニウム、スルホン酸ナトリウム及びスルホン酸カリウム等のスルホン酸塩、アルキル硫酸アンモニウム、アルキル硫酸ナトリウム及びアルキル硫酸カリウム等のアルキル硫酸塩、並びにカルボン酸アンモニウム、カルボン酸ナトリウム及びカルボン酸カリウム等のカルボン酸塩等を挙げることができる。
【００１６】
（Ａ）成分のイオン性基としては、（Ａ）成分の含有割合をより少量にした場合であっても所望の効果が得られることから、スルホン酸基の塩及びアルキル硫酸基の塩が好ましい。
さらに、スルホン酸塩を構成する対カチオンとしては、第２級アンモニウムイオン、第３級アンモニウムイオン及び第４級アンモニウムイオンを挙げることができる。
具体的には、第２級アンモニウムイオンとしては、ジメチルアミン、ジエチルアミン、ジ−１−プロピルアミン、ジ−２−プロピルアミン、ジ−ｎ−ブチルアミン、ジ−２−ブチルアミン、ジ−１−ペンチルアミン、ジ−２−ペンチルアミン、ジ−３−ペンチルアミン、ジネオペンチルアミン、ジシクロペンチルアミン、ジ−１−ヘキシルアミン、ジ−２−ヘキシルアミン、ジ−３−ヘキシルアミン、ジシクロヘキシルアミン、メチルエタノールアミン及びエチルエタノールアミンがそれぞれプロトン化されたイオン等が挙げられる。
第３級アンモニウムイオンとしては、トリメチルアミン、トリエチルアミン、トリ−１−プロピルアミン、トリ−２−プロピルアミン、トリ−ｎ−ブチルアミン、トリ−２−ブチルアミン、トリ−１−ペンチルアミン、トリ−２−ペンチルアミン、トリ−３−ペンチルアミン、トリネオペンチルアミン、トリシクロペンチルアミン、トリ−１−ヘキシルアミン、トリ−２−ヘキシルアミン、トリ−３−ヘキシルアミン、トリシクロヘキシルアミン、ジメチルエタノールアミン、エチルメチルエタノールアミン、ジエチルエタノールアミン、ラウリルジエタノールアミン及びビス（２−メトキシエチル）メチルアミンがそれぞれプロトン化されたイオン等が挙げられる。
これらの中でも、メチルエタノールアミン、エチルエタノールアミン、ジメチルエタノールアミン、ジエチルエタノールアミン、又はラウリルジエタノールアミンがそれぞれプロトン化されたイオンであることが好ましく、メチルエタノールアミン、エチルエタノールアミン、又はラウリルジエタノールアミンがそれぞれプロトン化されたイオンであることがより好ましく、メチルエタノールアミン、ジメチルエタノールアミン又はエチルエタノールアミンがそれぞれプロトン化されたイオンであることがさらに好ましく、エチルエタノールアミンがプロトン化されたイオンであることが特に好ましい。
【００１７】
（Ａ）成分のイオン性基は、アルキル基、アルキルベンゼン基及びアルキレンオキサイド基等を介してエチレン性不飽和基に結合していることが好ましい。
【００１８】
（Ａ）成分としては、下記（Ａ−１）及び（Ａ−２）成分が例示でき、いずれも使用可能である。
（Ａ−１）成分：１分子中にエチレン性不飽和基を有するカチオンと、アニオンとからなる化合物
（Ａ−２）成分：１分子中にエチレン性不飽和基を有するアニオンと、カチオンとからなる化合物
【００１９】
（Ａ−１）成分は、１分子中にエチレン性不飽和基を有するカチオンと、アニオンとからなる化合物である。
１分子中にエチレン性不飽和基を有するカチオンにおけるカチオン性基としては、例えばアンモニウムイオン、イミダゾリウムイオン、ピリジニウムイオン、ピロリジニウムイオン、ピロリニウムイオン、ピペリジニウムイオン、ピラジニウムイオン、ピリミジニウムイオン、トリアゾリウムイオン、トリアジニウムイオン、キノリニウムイオン、イソキノリニウムイオン、インドリニウムイオン、キノキサリニウムイオン、ピペラジニウムイオン、オキサゾリニウムイオン、チアゾリニウムイオン、及びモルホリニウムイオンからなる群より選択される少なくとも１種が例示できる。
【００２０】
１分子中にエチレン性不飽和基を有するカチオンの具体例としては、ジメチルモノ（メタ）アクリル酸エチルアンモニウムイオン〔ジメチルアミノエチル（メタ）アクリレートの４級アンモニウムイオン〕、及びジエチルモノ（メタ）アクリル酸エチルアンモニウムイオン〔ジエチルアミノエチル（メタ）アクリレートの４級アンモニウムイオン〕等のジアルキルモノ（メタ）アクリル酸アルキルアンモニウムイオン、並びに１，２，２，６，６−ペンタメチル−４−（メタ）アクリレートピペリジニウムイオン等を好適なものとして挙げることができる。
尚、上記のアンモニウムイオンにおいて、窒素原子上の置換基であることを示す「Ｎ−」や「Ｎ，Ｎ−」等の記載は省略する。
【００２１】
（Ａ−１）成分を構成するアニオンとしては、スルホン酸誘導体、臭化物イオン及びトリフラート等のハロゲン系アニオン、テトラフェニルボレート等のホウ素系アニオン、並びにヘキサフルオロホスフェート等のリン系アニオン等が挙げられる。
前記アニオンとしては、スルホン酸誘導体が好ましい。スルホン酸誘導体の具体例としては、アルコキシポリエチレングリコールスルホン酸のアニオン等のポリオキシアルキレン単位を有するスルホン酸のアニオン、及びイソプロピルベンゼンスルホン酸のアニオン等のアルキル基含有芳香族スルホン酸のアニオン等が挙げられる。
【００２２】
（Ａ−１）成分としては、ジアルキルモノ（メタ）アクリル酸アルキルアンモニウムイオンと、スルホン酸のアニオンとからなる化合物であることが好ましい。さらに、スルホン酸のアニオンとしては、ポリオキシアルキレン単位を有するスルホン酸のアニオンが好ましい。
当該化合物としては、下記式（１）で表される化合物が好ましい。
【００２３】
【化１】
2018207828.tif 000002
【００２４】
前記式（１）において、Ｒ1は、水素原子又はメチル基を表し、Ｒ2は、分岐していても良い炭素数が１〜１２のアルキレン基を表し、Ｒ3及びＲ4は、それぞれ独立して、分岐していても良い炭素数１〜１０のアルキル基を表し、Ｘ-は、アルキル硫酸イオン、ポリオキシアルキレンアルキルエーテル硫酸イオン、ポリオキシアルキレンアルキルフェニルエーテル硫酸イオン、アルキルスルホン酸イオン又はアルキルベンゼンスルホン酸イオンを表す。
【００２５】
Ｒ3及びＲ4は、分岐していても良い炭素数が１〜１２のアルキレン基である。その具体例としては、メチレン基、エチレン基、プロピレン基及びブチレン基等が挙げられる。
Ｒ3及びＲ4は、それぞれ独立して、分岐していても良い炭素数１〜１０のアルキル基である。その具体例としては、メチル基、エチル基、プロピル基及びブチル基等が挙げられる。
【００２６】
Ｘ-は、アルキル硫酸イオン、ポリオキシアルキレンアルキルエーテル硫酸イオン、ポリオキシアルキレンアルキルフェニルエーテル硫酸イオン、アルキルスルホン酸イオン又はアルキルベンゼンスルホン酸イオンである。
良好な防曇性を発現するためには、（Ａ）成分は硬化膜表面近傍に存在する必要があるが、一般的に組成物塗工後の塗膜表面には疎水性が強い成分が配向しやすい。よって、これらの基におけるアルキル基としては、疎水性が高くなるように炭素数が６以上のアルキル基が好ましく、炭素数６〜２０のアルキル基が好ましい。
これらの基におけるポリオキシアルキレン単位の例としては、ポリオキシエチレン単位、ポリオキシプロピレン単位、及びポリオキシテトラメチレン単位等が挙げられる。
【００２７】
（Ａ−１）成分は、市販品を使用することができる。
例えば、分子中に（メタ）アクリロイル基及びアンモニウムイオンを含むカチオンと、アニオンとを有する化合物としては、広栄化学工業（株）製商品名「ＩＬ−ＭＡ１」、「ＩＬ−ＭＡ２」及び「ＩＬ−ＭＡ３」；
アクリロイル基及びアンモニウムイオンを含むカチオンと、アニオンとを有する化合物としては、日本乳化剤（株）製商品名「ＪＩ−６２Ｃ０１」及び「ＪＩ−６３Ｆ０１」；並びに
メタクリロイル基及びアンモニウムイオンを含むカチオンと、アニオンとしてアルキル硫酸とを有する化合物としては、日本乳化剤（株）製商品名「ＪＮＡ−０４００６」等が挙げられる。
【００２８】
（Ａ−２）成分は、１分子中にエチレン性不飽和基を有するアニオンと、カチオンとからなる化合物である。
（Ａ−２）成分の具体例としては、アニオン性基がスルホン酸イオンである例としては以下の例が挙げられる。
即ち、カチオンがアンモニウムイオンの例である、ポリオキシエチレン−１−（アリルオキシメチル）アルキルエーテル硫酸エステルアンモニウム塩、ポリオキシエチレンノニルプロペニルフェニルエーテル硫酸アンモニウム塩、α−スルホ−ω−（１−（アルコキシ）メチル−２−（２−プロペニルオキシ）エトキシ）−ポリ（オキシ−１，２−エタンジイル）アンモニウム塩、ビス（ポリオキシエチレン多環フェニルエーテル）メタクリレート硫酸エステルアンモニウム塩、
カチオンがナトリウムイオンである、２−ソディウムスルホエチルメタクリレート、アルキルアリルスルホコハク酸ナトリウム塩、（メタ）クリロイルポリオキシアルキレン硫酸ナトリウム塩、及びビス（ポリオキシエチレン多環フェニルエーテル）メタクリレート硫酸エステルナトリウム塩等を挙げることができる。
【００２９】
（Ａ−２）成分としては、市販品を使用することができる。
その具体例としては、ポリオキシエチレン−１−（アリルオキシメチル）アルキルエーテル硫酸エステルアンモニウム塩としては、第一工業製薬（株）製の商品名「アクアロンＫＨ−１０」及び「アクアロンＫＨ−１０２５」、「アクアロンＫＨ−０５」；
ポリオキシエチレンノニルプロペニルフェニルエーテル硫酸アンモニウム塩としては、第一工業製薬（株）製の商品名「アクアロンＨＳ−１０」、「アクアロンＨＳ−１０２５」、「アクアロンＢＣ−０５１５」、「アクアロンＢＣ−１０」、「アクアロンＢＣ−１０２５」及び「アクアロンＢＣ−２０」及び「アクアロンＢＣ−２０２０」；
α−スルホ−ω−（１−（アルコキシ）メチル−２−（２−プロペニルオキシ）エトキシ）−ポリ（オキシ−１，２−エタンジイル）アンモニウム塩としては、（株）ＡＤＥＫＡ製の商品名「アデカリアソープＳＲ−１０」、「アデカリアソープＳＲ−２０」「アデカリアソープＳＲ−１０２５」及び「アデカリアソープＳＲ−３０２５」；
ビス（ポリオキシエチレン多環フェニルエーテル）メタクリレート硫酸エステル塩としては、日本乳化剤（株）製の商品名「アントックス  ＭＳ−６０」；
アルキル・アリルサクシネートスルホン酸ナトリウム塩としては、日本乳化剤（株）製の商品名「アントックス  ＳＡＤ」；
２−ソディウムスルホエチルメタクリレートとしては、日本乳化剤（株）製の商品名「アントックス  ＭＳ−２Ｎ」；
アルキルアリルスルホコハク酸ナトリウム塩としては、三洋化成工業（株）製の商品名「エレミノールＪＳ−２０」；並びに
メタクリロイルポリオキシアルキレン硫酸ナトリウム塩としては、三洋化成工業（株）製の商品名「エレミノールＲＳ−３０００」等が挙げられる。
【００３０】
（Ａ）成分において、（Ａ−１）と（Ａ−２）成分を目的に応じて選択すれば良い。
（Ａ）成分としては、（Ａ−１）成分が、（Ａ−２）成分と比較して防曇持続性により優れるため好ましい。
（Ａ−１）成分の防曇持続性により優れる理由の詳細は不明であるが、おそらく（Ａ−２）成分を構成する対イオンであるカチオンがナトリウム及びカリウム等の金属カチオンの場合は、親水性が極めて高いために水と接触するとこれらが容易に硬化膜から溶出し、防曇性が持続しにくいものと考えられる。カチオンとして、アンモニウムイオン等非金属のカチオンを用いれば親水性は若干低くなり防曇持続性の向上が期待されるものの、一般的に入手可能な化合物は比較的低分子量のものに限られるため、経時での溶出を十分に防ぐことができず防曇持続性が不十分になるものと考えられる。
これに対して、（Ａ−１）成分を構成する対イオンであるアニオン（例えば、アルキルスルホン酸イオンやアルキルベンゼンスルホン酸イオン、アルキルナフタレンスルホン酸イオン、及びポリオキシエチレンアルキル硫酸イオン）はやや疎水性を有しているため、硬化膜表面の水分による溶出が少なくなるものと推測している。又、これらのアニオンがポリオキシアルキレンエーテル構造を有すると、ラジカル重合過程においてエーテル基上に生成したラジカルの作用により硬化膜と化学結合が形成されるため、防曇持続性が一層向上するものと考えられる。
さらに、紫外線照射量が上昇した場合においては、防曇性の観点から、（Ａ−１）と（Ａ−２）成分を併用することが好ましい。これは、紫外線照射量が上昇すると硬化膜表面の架橋密度が高くなることを抑制し、防曇性能を発現する成分の運動性を適度に維持し、防曇性能により優れる。安定した防曇性を発現するためには、（Ｂ）成分、（Ｃ）成分及び（Ｇ）成分と共重合性が大きく異なり、（Ａ）成分の濃度を局所的に高くする設計とすることが好ましく、具体的には（Ａ−１）成分と（Ａ−２）成分とを併用することで、この目的を達成することができる。
【００３１】
（Ａ）成分は、常温では固体であることが多く、組成物への配合し易さ等の取り扱い上の問題から、有機溶剤や反応性希釈剤で希釈したものが好ましい。
有機溶剤としては、後記する（Ｄ）成分以外の化合物を使用する必要があり、メチルエチルケトン及びメチルイソブチルケトン等のケトン系溶剤、並びに酢酸エチル及び酢酸ブチル等のエステル系溶剤等が挙げられる。
反応性希釈剤の例としては、後記する（Ｂ）成分、（Ｃ）成分及び（Ｇ）成分等が挙げられる。
【００３２】
（Ａ）成分は、前記した通り、固体状の化合物であることが多く、通常は、配合や混合の取り扱いを容易にするため、アルコール系溶剤等のエチレン性不飽和基を有しない水酸基含有化合物〔（Ｄ）成分〕を有機溶剤として含むことが多い。
本発明者らの検討によれば、組成物中に（Ａ）成分と（Ｄ）成分を含む場合、硬化膜の防曇性能が長期に維持しないとの問題があることを見出した。本発明者らは、この原因について鋭意検討した結果、以下の通りであると推測した。
即ち、（Ａ）成分のイオン性基を構成する酸成分は、酸性度が高いために（Ａ）成分の平衡は酸性側に偏っている。
（Ａ）成分のイオン性基が、例えばアルキル硫酸やスルホン酸である場合、（Ａ）成分から発生するアルキル硫酸やスルホン酸が酸性触媒となり、（Ａ）成分のエチレン性不飽和基と（Ｄ）成分の水酸基との付加反応（マイケル付加反応）が促進される。そのため、（Ａ）成分の有機溶剤としてアルコール系溶剤等の（Ｄ）成分を用いると、（Ａ）成分はほとんどエチレン性不飽和結合を持たない化合物となってしまう（以下、「副生成物Ａ−Ｄ」という）。
【００３３】
そのため、組成物を硬化させると、副生成物Ａ−Ｄは硬化膜中に化学結合しておらず、硬化膜形成直後の防曇性は良好であるものの、硬化膜表面に付着した水分の影響により副生成物Ａ−Ｄは洗い流され、硬化膜中に（Ａ）成分由来のイオン性基が消失してしまうため、防曇持続性に問題があることが明らかとなった。
これに対して、本発明の組成物は、（Ｄ）成分を含まないか、又は、（Ａ）成分、（Ｂ）成分及び（Ｃ）成分の合計１００重量部に対して（Ｄ）成分を３重量部以下の割合で含むため、この様な問題はない。
【００３４】
（Ａ）成分の含有割合としては目的に応じて適宜設定すれば良く、（Ａ）成分〜（Ｃ）成分合計１００重量％中に、後記（Ｇ）成分を含む場合は、（Ａ）成分〜（Ｃ）成分及び（Ｇ）成分の合計１００重量％中に１〜３０重量％含むことが好ましく、より好ましくは３〜２０重量％である。
（Ａ）成分の割合を１重量％以上含むことにより、硬化膜の防曇性が優れるものとなり、３０重量％以下とすることより、防曇性を付与するために十分な親水性と、長時間高温・高湿度下にさらされても吸水による膨潤剥離のない耐水性とを両立した硬化膜となる。
尚、以下において、（Ａ）成分〜（Ｃ）成分又は（Ａ）成分〜（Ｃ）成分及び（Ｇ）成分を「硬化性成分」という。
【００３５】
２．（Ｂ）成分
（Ｂ）成分は、親水性基とエチレン性不飽和基を有する化合物である。
前記した通り、組成物中に（Ａ）成分と（Ｄ）成分を含む場合、（Ａ）成分中のエチレン性不飽和基と（Ｄ）成分中の親水性基とが付加反応して副反応物Ａ−Ｄを生成し、（Ａ）成分中のエチレン性不飽和基が消失してしまう。
これに対して、（Ｂ）成分は、（Ａ）成分中のエチレン性不飽和基と（Ｂ）成分の親水性基が副反応して副反応物（以下、「副反応物Ａ−Ｂ」という）を生成し、（Ａ）成分中のエチレン性不飽和基が副反応により消失したとしても、副反応物Ａ−Ｂ中には（Ｂ）成分に由来するエチレン性不飽和基を有し、これにより硬化膜中に（Ａ）成分に由来するイオン性基が化学結合により取り込まれ、防曇性能の長期持続性に効果をもたらす。
【００３６】
加えて、（Ａ）成分を製造する工程においては、アルキル硫酸アンモニウムやスルホン酸アンモニウムを原料として用いるが、製造工程においてこれらから発生するアンモニアが（Ａ）成分のエチレン性不飽和結合に付加する反応も起こり、エチレン性不飽和基がアミノ基に変換されてしまう（以下、「副生成物Ａ−ＡＭ」という）。よって、前記と同様に、副生成物Ａ−ＡＭは組成物の硬化膜中に化学結合しておらず、硬化膜表面の水分により洗い流され、硬化膜中に（Ａ）成分に由来するイオン性基が消失してしまい、防曇性持続性が低下してしまう。
（Ｂ）成分のエチレン性不飽和基は、副生成物Ａ−ＡＭのアミノ基と反応することができる。さらに、（Ｂ）成分は副生成物Ａ−ＡＭと反応したとしても、（Ｂ）成分に由来するエチレン性不飽和基を有するために、硬化膜中に（Ａ）成分に由来するイオン性基を取り込むことができる。
【００３７】
（Ｂ）成分において、親水性基としては、水酸基、カルボキシル基、スルホン基及びリン酸基等が挙げられ、硬化膜性能に優れる点で水酸基がより好ましい。
（Ｂ）成分のエチレン性不飽和基としては、組成物の硬化性に優れることから、（メタ）アクリロイル基が好ましく、アクリロイル基がさらに好ましい。
【００３８】
（Ｂ）成分の好ましい例としては、水酸基と１個の（メタ）アクリロイル基を有する化合物〔以下、「水酸基含有単官能（メタ）アクリレート」という〕、及び水酸基と２個以上の（メタ）アクリロイル基を有する化合物〔以下、「水酸基含有多官能（メタ）アクリレート」という〕
水酸基含有単官能（メタ）アクリレートの例としては、ヒドロキシエチル（メタ）アクリレート、ヒドロキシプロピル（メタ）アクリレート及びヒドロキシブチル（メタ）アクリレート等のヒドロキシアルキル（メタ）アクリレート；
トリメチロールプロパンモノ（メタ）アクリレート、グリセリンモノ（メタ）アクリレート、ペンタエリスリトールのモノ（メタ）アクリレート、ジトリメチロールプロパンモノ（メタ）アクリレート及びジペンタエリスリトールモノ（メタ）アクリレート等のポリオールのモノ（メタ）アクリレート；並びに
これらポリオールアルキレンオキサイド付加物のモノ（メタ）アクリレート等が挙げられる。
水酸基含有多官能（メタ）アクリレートの例としては、トリメチロールプロパンジ（メタ）アクリレート、グリセリンジ（メタ）アクリレート、ペンタエリスリトールのジ又はトリ（メタ）アクリレート、ジトリメチロールプロパンのジ又はトリ（メタ）アクリレート及びジペンタエリスリトールのジ、トリ、テトラ又はペンタ（メタ）アクリレートのポリオールのポリ（メタ）アクリレート；
これらポリオールアルキレンオキサイド付加物のポリ（メタ）アクリレート；
イソシアヌル酸のジ（メタ）アクリレート；並びに
イソシアヌル酸アルキレンオキサイド付加物のジ（メタ）アクリレート等が挙げられる。
この場合アルキレンオキサイド付加物におけるアルキレンオキサイドとしては、エチレンオキサイド、プロピレンオキサイド及びテトラメチレンオキサイド等を挙げることができる。
【００３９】
これら化合物の中でも、水酸基含有多官能（メタ）アクリレートが、硬化膜が繰り返し防曇性に優れるうえ、表面硬度に優れる点で好ましい。その具体例は前記した通りである。
さらに、水酸基含有多官能（メタ）アクリレートとしては、グリセリンジ（メタ）アクリレート、ペンタエリスリトールのジ又はトリ（メタ）アクリレート、及びイソシアヌル酸アルキレンオキサイド付加物のジ（メタ）アクリレートが好ましい。
【００４０】
（Ｂ）成分の含有割合としては目的に応じて適宜設定すれば良く、硬化性成分合計１００重量％中に１０〜９７重量％含むことが好ましく、より好ましくは４０〜８０重量％である。
（Ｂ）成分の割合を１０重量％以上含むことにより、プラスチックへの密着性に優れたものとなり、９７重量％以下とすることより、防曇性に優れたものとなる。
【００４１】
３．（Ｃ）成分
（Ｃ）成分は、前記（Ａ）成分及び（Ｂ）成分以外の２個以上のエチレン性不飽和基を有する化合物である。
（Ｃ）成分は、組成物の硬化性や表面硬度を良好なものとするために必要な成分である。
加えて、前記した通り、（Ａ）成分には副生成物Ａ−ＡＭを含む。
（Ｃ）成分のエチレン性不飽和結合は、副生成物Ａ−ＡＭのアミノ基と反応し、当該反応物はエチレン性不飽和基を有するために、硬化膜中に（Ａ）成分に由来するイオン性基を取り込むことができる。
【００４２】
（Ｃ）成分のエチレン性不飽和基としては、組成物の硬化性に優れることから、（メタ）アクリロイル基が好ましく、アクリロイル基がさらに好ましい。
【００４３】
（Ｃ）成分としては、２個の（メタ）アクリロイル基を有する化合物（以下、「２官能（メタ）アクリレート」という）、及び３個以上の（メタ）アクリロイル基を有する化合物（以下、「３官能以上（メタ）アクリレート」という）等を挙げることができる。
２官能（メタ）アクリレートとしては、具体的には、ビスフェノールＡのアルキレンオキサイド付加物のジ（メタ）アクリレート、ビスフェノールＦのアルキレンオキサイド付加物のジ（メタ）アクリレート、ブタンジオールジ（メタ）アクリレート、ヘキサンジオールジ（メタ）アクリレート及びノナンジオールジ（メタ）アクリレート等のジオールジ（メタ）アクリレート；
これらポリオールアルキレンオキサイド付加物のジ（メタ）アクリレート
等を挙げることができる。
この場合アルキレンオキサイド付加物におけるアルキレンオキサイドとしては、エチレンオキサイド、プロピレンオキサイド及びテトラメチレンオキサイド等を挙げることができる。
【００４４】
３官能以上の（メタ）アクリレートとして、具体的には、グリセリントリ（メタ）アクリレート、トリメチロールプロパントリ（メタ）アクリレート、ペンタエリスリトールテトラ（メタ）アクリレート、ジトリメチロールプロパンテトラ（メタ）アクリレート、及びジペンタエリスリトールヘキサ（メタ）アクリレート等のポリオールのポリ（メタ）アクリレート；
これらポリオールアルキレンオキサイド付加物のジ（メタ）アクリレート；
トリス（２−（メタ）アクリロイルオキシエチル）イソシアヌレート等；並びに
イソシアヌル酸アルキレンオキサイド付加物のトリ（メタ）アクリレート等を挙げることができる。
この場合アルキレンオキサイド付加物におけるアルキレンオキサイドとしては、エチレンオキサイド、プロピレンオキサイド及びテトラメチレンオキサイド等を挙げることができる。
【００４５】
これら化合物の中でも、グリセリントリ（メタ）アクリレート、ペンタエリスリトールのテトラ（メタ）アクリレート、及びイソシアヌル酸アルキレンオキサイド付加物のトリ（メタ）アクリレートが好ましい。これら化合物は、３官能以上（メタ）アクリレートの中でも比較的親水性が高く、これら成分を配合することで防曇性に悪影響を及ぼすことなく塗膜硬度や硬化性を改善できるという点で好ましい。
【００４６】
（Ｃ）成分の含有割合としては目的に応じて適宜設定すれば良く、硬化性成分合計１００重量％中に２〜６０重量％含むことが好ましく、より好ましくは１０〜４０重量％である。
（Ｃ）成分の割合を２重量％以上含むことにより、硬化膜のハードコート性に優れたものとなり、４０重量％以下とすることより、防曇性に優れたものとなる。
【００４７】
４．（Ｄ）成分
本発明の組成物は、（Ａ）、（Ｂ）及び（Ｃ）成分の合計１００重量部に対して（Ｄ）成分であるエチレン性不飽和基を有しない水酸基含有化合物を３重量部以下の割合で含むものである。（Ｄ）成分としては、２重量部以下の割合で含むものが好ましく、より好ましく（Ｄ）成分を含まないものである。
３重量部を超えて（Ｄ）成分を含む組成物は、繰り返し防曇性が低下してしまう。
これは、前記した通り、組成物中に（Ａ）成分と（Ｄ）成分を含む場合、（Ａ）成分中のエチレン性不飽和基と（Ｄ）成分中の水酸基とがマイケル付加反応して副反応物Ａ−Ｄを生成し、（Ａ）成分中のエチレン性不飽和基が消失してしまうことによる。
【００４８】
（Ｄ）成分の具体例としては、メタノール、エタノール、イソプロパノール及びブタノール等のアルコール化合物；エチレングリコールモノメチルエーテル及びプロピレングリコールモノメチルエーテル等のアルキレングリコールモノエーテル化合物；ダイアセトンアルコール等のアセトンアルコール等が挙げられる。
尚、水は、（Ｄ）成分に含まれない。水は、前記した繰り返し防曇性低下の原因となるマイケル付加反応を起こさないため、組成物中に数％程度であれば含んでいても良く、組成物中に５重量％以下が好ましい。
【００４９】
５．硬化型組成物
本発明の組成物は、前記（Ａ）成分、（Ｂ）成分及び（Ｃ）成分を必須成分とし、前記（Ｄ）成分を含まないか、又は、（Ａ）成分、（Ｂ）成分及び（Ｃ）成分の合計１００重量部に対して前記（Ｄ）成分を３重量部以下の割合で含む硬化型組成物である。
本発明の組成物の製造方法としては、必須成分である（Ａ）成分〜（Ｃ）成分、並びに必要に応じて後記するその他の成分を撹拌・混合すれば良い。
後記するその他成分には、（Ｄ）成分を有機溶剤として含む場合があり、本発明においては、組成物中にその他成分から持ち込まれる（Ｄ）成分を含まないか、又は、（Ａ）成分、（Ｂ）成分及び（Ｃ）成分の合計１００重量部に対して３重量部以下とする必要がある。
（Ａ）成分〜（Ｃ）成分、並びに必要に応じて後記するその他の成分を混合する場合、必要に応じて加熱して撹拌しても良い。加熱して撹拌・混合する場合の温度としては、４０〜９０℃の範囲であることが好ましい。但し、後記熱重合開始剤を配合する場合は、組成物製造時に重合することを防ぐために、３０℃以下で行うことが好ましい。
【００５０】
組成物の粘度としては、使用する用途及び目的等に応じて適宜設定すれば良い。好ましい粘度としては、５〜１０，０００ｍＰａ・ｓであり、より好ましくは１０〜１，０００ｍＰａ・ｓである。粘度が高くなると薄膜で表面平滑性に優れる硬化膜を得られにくいため、適宜溶剤で所望の粘度に調整すればよい。
本発明において粘度とは、Ｅ型粘度計により２５℃で測定した値を意味する。
【００５１】
又、本発明は、前記（Ａ）成分、（Ｂ）成分及び（Ｃ）成分を含む硬化型組成物の保存方法であって、前記硬化性組成物中に、前記（Ｄ）成分を含まないか、又は、（Ａ）成分、（Ｂ）成分及び（Ｃ）成分の合計１００重量部に対して前記（Ｄ）成分を３重量部以下の割合で含む状態で保存する硬化型組成物の保存方法にも関する。
これにより、前記した（Ｄ）成分が（Ａ）成分にマイケル付加することにより組成物の硬化膜の防曇持続性が低下してしまうことを防止することができる。
【００５２】
本発明の組成物は、活性エネルギー線硬化型組成物として使用することも、熱硬化型組成物として使用することもできるが、活性エネルギー線硬化型組成物として好ましく使用することができる。
本発明の組成物は、前記（Ａ）成分〜（Ｃ）成分を必須成分とするものであるが、目的に応じて種々の成分を配合することができる。
その他成分としては、具体的には、光重合開始剤〔以下、「（Ｅ）成分」という〕、熱重合開始剤〔以下、「（Ｆ）成分」という〕及び（Ｇ）成分〔（Ａ）成分及び（Ｂ）成分以外の１個のエチレン性不飽和基を有する化合物〕等が挙げられる。
以下、これらの成分について説明する。
尚、後記するその他の成分は、例示した化合物の１種のみを使用しても良く、２種以上を併用しても良い。
【００５３】
１）（Ｅ）成分
本発明の組成物を活性エネルギー線硬化型組成物として使用し、さらに電子線硬化型組成物として使用する場合は、（Ｅ）成分（光重合開始剤）を含有させず、電子線により硬化させることも可能である。
本発明の組成物を活性エネルギー線硬化型組成物として使用する場合において、特に、活性エネルギー線として紫外線及び可視光線を用いたときには、硬化の容易性やコストの観点から、（Ｅ）成分を更に含有することが好ましい。
電子線硬化型組成物として使用する場合は、必ずしも（Ｅ）成分を含有させる必要はないが、硬化性を改善させるため必要に応じて少量配合することもできる。
【００５４】
本発明における（Ｅ）成分としては、種々の公知の光重合開始剤を使用することができる。又、（Ｅ）成分としては、光ラジカル重合開始剤であることが好ましい。
（Ｅ）成分の具体例としては、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、ジエトキシアセトフェノン、オリゴ｛２−ヒドロキシ−２−メチル−１−〔４−（１−メチルビニル）フェニル〕プロパノン｝及び２−ヒドロキシ−１−｛４−〔４−（２−ヒドロキシ−２−メチルプロピオニル）ベンジル〕フェニル｝−２−メチルプロパン−１−オン等のアセトフェノン系化合物；
ベンゾフェノン、４−フェニルベンゾフェノン、２，４，６−トリメチルベンゾフェノン及び４−ベンゾイル−４’−メチルジフェニルスルファイド等のベンゾフェノン系化合物；
メチルベンゾイルフォルメート、オキシフェニル酢酸の２−（２−オキソ−２−フェニルアセトキシエトキシ）エチルエステル及びオキシフェニル酢酸の２−（２−ヒドロキシエトキシ）エチルエステル等のα−ケトエステル系化合物；
２，４，６−トリメチルベンゾイルジフェニルフォスフィンオキサイド、ビス（２，４，６−トリメチルベンゾイル）フェニルフォスフィンオキサイド、ビス（２，６−ジメトキシベンゾイル）−２，４，４−トリメチルペンチルフォスフィンオキサイド等のフォスフィンオキサイド系化合物；
ベンゾイン、ベンゾインメチルエーテル、ベンゾインエチルエーテル、ベンゾインイソプロピルエーテル及びベンゾインイソブチルエーテル等のベンゾイン系化合物；チタノセン系化合物；１−〔４−（４−ベンゾイルフェニルスルファニル）フェニル〕−２−メチル−２−（４−メチルフェニルスルフィニル）プロパン−１−オン等のアセトフェノン／ベンゾフェノンハイブリッド系光開始剤；
２−（Ｏ−ベンゾイルオキシム）−１−〔４−（フェニルチオ）〕−１，２−オクタンジオン等のオキシムエステル系光重合開始剤；並びに
カンファーキノン等が挙げられる。
【００５５】
これらの中でも、アセトフェノン系化合物、ベンゾフェノン系化合物、及び、フォスフィンオキサイド系化合物が好ましく挙げられ、硬化膜を数μｍ以下の薄膜で塗工したときでも空気下で良好な硬化性を容易に得ることができることから、アセトフェノン系化合物が特に好ましく挙げられる。
【００５６】
（Ｅ）成分の含有割合は、硬化性成分の合計量１００重量部に対して、０．０１〜１０重量部であることが好ましく、０．５〜７重量部であることがより好ましく、１〜５重量部であることが特に好ましい。上記範囲であると、組成物の硬化性に優れ、又、得られる硬化膜の耐擦傷性に優れる。
【００５７】
２）（Ｆ）成分
（Ｆ）成分は熱重合開始剤であり、組成物を熱硬化型組成物として使用する場合には、（Ｆ）成分を配合することができる。
本発明の組成物は、熱重合開始剤を配合し、加熱硬化させることもできる。
熱重合開始剤としては、種々の化合物を使用することができ、有機過酸化物及びアゾ系開始剤が好ましい。
【００５８】
有機過酸化物の具体例としては、１，１−ビス（ｔ−ブチルパーオキシ）２−メチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）−３，３，５−トリメチルシクロヘキサン、１，１−ビス（ｔ−ブチルパーオキシ）シクロヘキサン、２，２−ビス（４，４−ジ−ブチルパーオキシシクロヘキシル）プロパン、１，１−ビス（ｔ−ブチルパーオキシ）シクロドデカン、ｔ−ヘキシルパーオキシイソプロピルモノカーボネート、ｔ−ブチルパーオキシマレイン酸、ｔ−ブチルパーオキシ−３，５，５−トリメチルヘキサノエート、ｔ−ブチルパーオキシラウレート、２，５−ジメチル−２，５−ジ（ｍ−トルオイルパーオキシ）ヘキサン、ｔ−ブチルパーオキシイソプロピルモノカーボネート、ｔ−ブチルパーオキシ２−エチルヘキシルモノカーボネート、ｔ−ヘキシルパーオキシベンゾエート、２，５−ジーメチル−２，５−ジ（ベンゾイルパーオキシ）ヘキサン、ｔ−ブチルパーオキシアセテート、２，２−ビス（ｔ−ブチルパーオキシ）ブタン、ｔ−ブチルパーオキシベンゾエート、ｎ−ブチル−４，４−ビス（ｔ−ブチルパーオキシ）バレレート、ジ−ｔ−ブチルパーオキシイソフタレート、α、α’−ビス（ｔ−ブチルパーオキシ）ジイソプロピルベンゼン、ジクミルパーオキサイド、２，５−ジメチル−２，５−ジ（ｔ−ブチルパーオキシ）ヘキサン、ｔ−ブチルクミルパーオキサイド、ジ−ｔ−ブチルパーオキサイド、ｐ−メンタンハイドロパーオキサイド、２，５−ジメチル−２，５−ジ（ｔ−ブチルパーオキシ）ヘキシン−３、ジイソプロピルベンゼンハイドロパーオキサイド、ｔ−ブチルトリメチルシリルパーオキサイド、１，１，３，３−テトラメチルブチルハイドロパーオキサイド、クメンハイドロパーオキサイド、ｔ−ヘキシルハイドロパーオキサイド、ｔ−ブチルハイドロパーオキサイド等が挙げられる。
【００５９】
アゾ系化合物の具体例としては、１，１’−アゾビス（シクロヘキサン−１−カルボニトリル）、２−（カルバモイルアゾ）イソブチロニトリル、２−フェニルアゾ−４−メトキシ−２，４−ジメチルバレロニトリル、アゾジ−ｔ−オクタン、アゾジ−ｔ−ブタン等が挙げられる。
これらは単独で用いても良いし、２種以上を併用しても良い。又、有機過酸化物は還元剤と組み合わせることによりレドックス反応とすることも可能である。
【００６０】
（Ｆ）成分の含有割合としては、硬化性成分合計量１００重量部に対して、１０重量部以下が好ましい。
熱重合開始剤を単独で用いる場合は、通常のラジカル熱重合の常套手段にしたがって行えばよく、場合によっては（Ｅ）成分（光重合開始剤）と併用し、光硬化させた後にさらに反応率を向上させる目的で熱硬化を行うこともできる。
【００６１】
３）（Ｇ）成分
（Ｇ）成分は、（Ａ）成分及び（Ｂ）成分以外の１個のエチレン性不飽和基を有する化合物である。
（Ｇ）成分は、組成物の粘度やその他の物性を調整するために用いられる任意の成分であり、種々のものを使用することができる。
（Ｇ）成分の例としては、１個の（メタ）アクリロイル基を有する（メタ）アクリレート〔以下、「単官能（メタ）アクリレート」という〕、及び１個の（メタ）アクリロイル基を有する（メタ）アクリルアミド化合物〔以下、「単官能（メタ）アクリルアミド」という〕等が挙げられる。
【００６２】
単官能（メタ）アクリレートの具体例としては、
メチル（メタ）アクリレート、エチル（メタ）アクリレート、プロピル（メタ）アクリレート、ブチル（メタ）アクリレート、ペンチル(メタ)アクリレート、ヘキシル（メタ）アクリレート、オクチル（メタ）アクリレート、ノニル（メタ）アクリレート、ラウリル（メタ）アクリレート、ステアリル（メタ）アクリレート等のアルキル(メタ)アクリレート；
シクロヘキシル（メタ）アクリレート、イソボルニル（メタ）アクリレート、ジシクロペンタニル（メタ）アクリレート、ジシクロペンテニル（メタ）アクリレート、ジシクロペンタニルオキシエチル(メタ)アクリレート、ジシクロペンテニルオキシエチル(メタ)アクリレート等の脂環式基を有する単官能（メタ）アクリレート；
グリシジル（メタ）アクリレート、テトラヒドロフルフリル（メタ）アクリレート、（２−メチル−２−エチル−１，３−ジオキソラン−４−イル）メチル(メタ)アクリレート、シクロヘキサンスピロ−２−（１，３−ジオキソラン−４−イル）メチル（メタ）アクリレート、３−エチル−３−オキセタニルメチル（メタ）アクリレート等の環状エーテル基を有する単官能（メタ）アクリレート；
ベンジル（メタ）アクリレート、フェノキシエチル（メタ）アクリレート、ｏ−フェニルフェノキシ（メタ）アクリレート及びｐ−クミルフェノールエチレン（メタ）アクリレート等の芳香族単官能（メタ）アクリレート；
（メタ）アクリロリルオキシエチルヘキサヒドロフタルイミド等のマレイミド基を有する単官能（メタ）アクリレート；
（メタ）アクリロイルモルホリン；
エチルカルビトール（メタ）アクリレート、２−エチルヘキシルカルビトール（メタ）アクリレート等のアルキルカルビトール（メタ）アクリレート等のアルコキシアルキル基を有する単官能（メタ）アクリレート等を挙げることができる。
【００６３】
単官能（メタ）アクリルアミドとしては、具体的には、Ｎ−メチル（メタ）アクリルアミド、Ｎ−ｎ−プロピル（メタ）アクリルアミド、Ｎ−イソプロピル（メタ）アクリルアミド、Ｎ−ｎ−ブチル（メタ）アクリルアミド、Ｎ−ｓｅｃ−ブチル（メタ）アクリルアミド、Ｎ−ｔ−ブチル（メタ）アクリルアミド、Ｎ−ｎ−ヘキシル（メタ）アクリルアミド等のＮ−アルキル（メタ）アクリルアミド；Ｎ−ヒドロキシエチル（メタ）アクリルアミド等のＮ−ヒドロキシアルキル（メタ）アクリルアミド；並びに
Ｎ，Ｎ−ジメチルアミノエチル（メタ）アクリルアミド、Ｎ，Ｎ−ジメチルアミノプロピル（メタ）アクリルアミド、Ｎ，Ｎ−ジメチル（メタ）アクリルアミド、Ｎ，Ｎ−ジエチル（メタ）アクリルアミド、Ｎ，Ｎ−ジ−ｎ−プロピル（メタ）アクリルアミド、Ｎ，Ｎ−ジイソプロピル（メタ）アクリルアミド、Ｎ，Ｎ−ジ−ｎ−ブチル（メタ）アクリルアミド及びＮ，Ｎ−ジヘキシル（メタ）アクリルアミドのＮ，Ｎ−ジアルキル（メタ）アクリルアミド等が挙げられる。
【００６４】
（Ｇ）成分の含有割合は、硬化性成分の合計量１００重量部に対して、１〜３０重量部であることが好ましく、５〜２５重量部であることがより好ましく、１０〜２０重量部であることがさらに好ましい。上記範囲であると、本発明の組成物の特徴である優れた基材密着性を損なうことなく物性の調節ができる。
【００６５】
４）前記以外のその他の成分
前記以外のその他の成分としては、公知の添加剤を用いることができるが、例えば、有機溶剤、防曇改質剤、紫外線吸収剤、光安定剤、酸性物質、酸化防止剤、表面改質剤、親水性重合体、フィラー、シランカップリング剤、酸発生剤、顔料、染料、粘着性付与剤及び重合禁止剤等が挙げられる。
以下、これらその他の成分のうち、有機溶剤、防曇改質剤、紫外線吸収剤、光安定剤、酸性物質、酸化防止剤、表面改質剤、親水性重合体、及びフィラーについて説明する。
【００６６】
＜有機溶剤＞
本発明の組成物は無溶剤で使用することが可能であるが、塗工粘度や膜厚調整等の目的で種々の有機溶剤を用いることができる。
有機溶剤を使用する場合は、（Ｄ）成分に該当しない化合物とする必要があり、具体的には、ベンゼン、トルエン及びキシレン等の芳香族化合物；プロピレングリコールモノメチルエーテルアセテート、酢酸エチル、酢酸ブチル等のエステル化合物；アセトン、メチルエチルケトン及びメチルイソブチルケトン等のケトン化合物；ジブチルエーテル等のエーテル化合物；並びにＮ−メチルピロリドン等が挙げられる。
【００６７】
尚、組成物の塗工直前であれば（Ｄ）成分を配合することもできる。
この場合の具体例としては、前記した化合物を挙げることができる。
【００６８】
有機溶剤の含有割合は、硬化性成分合計量１００重量部に対して、０．０１〜２００重量部であることであることが好ましく、１０〜１５０重量部であることがより好ましく、２０〜１００重量部であることがさらに好ましい。
【００６９】
＜防曇改質剤＞
本発明の組成物は、硬化膜が繰り返し防曇性に優れるものであるが、初期防曇性をさらに改良する目的で、本発明の繰り返し防曇性に悪影響を与えない範囲内で防曇改質剤を添加することができる。
防曇改質剤としては、エチレン性不飽和基を有しないイオン性界面活性剤を挙げることができる。
エチレン性不飽和基を有しないイオン性界面活性剤としては、公知のものを使用することができ、陰イオン系界面活性剤、陽イオン系界面活性剤及び両性イオン系界面活性剤等が挙げられる。
【００７０】
陰イオン系界面活性剤としては、スルホコハク酸ジ（２−エチルヘキシル）ナトリウム塩及びスルホコハク酸ジ（２−エチルヘキシル）アンモニウム塩等のジアルキルスルホコハク酸塩；オレイン酸ナトリウム及びオレイン酸カリウム等の脂肪酸塩；ラウリル硫酸ナトリウム及びラウリル硫酸アンモニウム等の高級アルコール硫酸エステル；ドデシルベンゼンスルホン酸ナトリウム等のアルキルベンゼンスルホン酸塩；アルキルナフタレンスルホン酸ナトリウムのアルキルナフタレンスルホン酸塩；ナフタレンスルホン酸ホルマリン縮合物；ジアルキルホスフェート塩；並びにポリオキシエチレンアルキルフェニルエーテル硫酸ナトリウム等のポリオキシエチレンサルフェート塩等が使用される。
これら化合物の中でも、初期防曇性により優れる点で、ジアルキルスルホコハク酸塩が好ましい。
ジアルキルスルホコハク酸塩は市販されており、市販品を使用することができる。スルホコハク酸ジ（２−エチルヘキシル）ナトリウム塩としては、新日本理化（株）製リカサーフＰ−１０（同化合物の溶液）、Ｍ−３０（同化合物の溶液）及びＧ−３０（同化合物のプロピレングリコール／水混合溶液）、並びに日油（株）製ラピゾールＡ３０、同Ａ７０、同Ａ８０、同Ａ９０が挙げられる。スルホコハク酸ジ（２−エチルヘキシル）アンモニウム塩としては、新日本理化（株）製リカサーフＧ−６００〔同化合物のプロピレングリコール／水混合溶液〕等が挙げられる。
【００７１】
陽イオン系界面活性剤としては、エタノールアミン類、ラウリルアミンアセテート、トリエタノールアミンモノ蟻酸塩、ステアラミドエチルジエチルアミン酢酸塩等のアミン塩、ラウリルトリメチルアンモニウムクロライド、ステアリルトリメチルアンモニウムクロライド、ジラウリルジメチルアンモニウムクロライド、ジステアリルジメチルアンモニウムクロライド、ラウリルジメチルベンジルアンモニウムクロライド及びステアリルジメチルベンジルアンモニウムクロライド等の第４級アンモニウム塩等が挙げられる。
【００７２】
両性イオン系界面活性剤としては、ジメチルアルキルラウリルベタイン及びジメチルアルキルステアリルベタイン等の脂肪酸型両性イオン系界面活性剤、ジメチルアルキルスルホベタイン等のスルホン酸型両性イオン系界面活性剤、並びにアルキルグリシン等が挙げられる。
【００７３】
これらエチレン性不飽和基を有しないイオン性界面活性剤の中でも、初期防曇性により優れる点で陰イオン系界面活性剤が好ましく、前記した通りジアルキルスルホコハク酸塩がより好ましい。
【００７４】
防曇改質剤の含有割合としては、本発明の組成物の合計量１００重量％中に０．１〜１０重量％含まれることが好ましい。防曇改質剤の含有割合が上記範囲であると、硬化膜の繰り返し防曇性を損なうことなく初期防曇性に優れるものとすることができる。
【００７５】
＜紫外線吸収剤＞
紫外線吸収剤の具体例としては、２−［４−［（２−ヒドロキシ−３−ドデシロキシプロピル）オキシ］−２−ヒドロキシフェニル］−４，６−ビス（２，４−ジメチルフェニル）−１，３，５−トリアジン、２−［４−［（２−ヒドロキシ−３−トリデシロキシプロピル）オキシ］−２−ヒドロキシフェニル］−４，６−ビス（２，４−ジメチルフェニル）−１，３，５−トリアジン、２−［４−［（２−ヒドロキシ−３−（２−エチルヘキシロキシ）プロピル）オキシ］−２−ヒドロキシフェニル］−４，６−ビス（２，４−ジメチルフェニル）−１，３，５−トリアジン、２，４−ビス（２−ヒドロキシ−４−ブチロキシフェニル）−６−（２，４−ビスブチロキシフェニル）−１，３，５−トリアジン、２−（２−ヒドロキシ−４−［１−オクチロキシカルボニルエトキシ］フェニル）−４，６−ビス（４−フェニルフェニル）−１，３，５−トリアジン等のトリアジン系紫外線吸収剤；２−（２Ｈ−ベンゾトリアゾール−２−イル）−４，６−ビス（１−メチル−１−フェニルエチル）フェノール、２−（２−ヒドロキシ−５−ｔｅｒｔ−ブチルフェニル）−２Ｈ−ベンゾトリアゾール、２−［２−ヒドロキシ−５−（２−（メタ）アクリロイルオキシエチル）フェニル］−２Ｈ−ベンゾトリアゾール等のベンゾトリアゾール系紫外線吸収剤；２，４−ジヒドロキシベンゾフェノン、２−ヒドロキシ−４−メトキシベンゾフェノン等のベンゾフェノン系紫外線吸収剤、エチル−２−シアノ−３，３−ジフェニルアクリレート、オクチル−２−シアノ−３，３−ジフェニルアクリレート等のシアノアクリレート系紫外線吸収剤、酸化チタン粒子、酸化亜鉛粒子、酸化錫粒子等の紫外線を吸収する無機粒子等が挙げられる。
前記化合物の中でも、ベンゾトリアゾール系紫外線吸収剤が特に好ましい。
【００７６】
紫外線吸収剤は、活性エネルギー線の照射により黄変しやすいプラスチック基材の変色を抑える目的で使用されるほか、硬化塗膜が形成された物品を屋外で使用する際に、太陽光による物品の劣化を防ぐ目的で使用される。
紫外線吸収剤の含有割合は、硬化性成分の合計量１００重量部に対して、０．０１〜１０重量部であることが好ましく、０．０５〜５重量部であることがより好ましく、０．１〜２重量部であることがさらに好ましい。
【００７７】
＜光安定剤＞
光安定剤としては、公知の光安定剤を用いることができるが、中でも、ヒンダードアミン系光安定剤（ＨＡＬＳ）が好ましく挙げられる。
ヒンダードアミン系光安定剤の具体例としては、ビス（１，２，２，６，６−ペンタメチル−４−ピペリジニル）セバケート、メチル（１，２，２，６，６−ペンタメチル−４−ピペリジニル）セバケート、２，４−ビス［Ｎ−ブチル−Ｎ−（１−シクロヘキシロキシ−２，２，６，６−テトラメチルピペリジン−４−イル）アミノ］−６−（２−ヒドロキシエチルアミン）−１，３，５−トリアジン、デカン二酸ビス（２，２，６，６−テトラメチル−１−（オクチロキシ）−４−ピペリジニル）エステル等が挙げられる。
ヒンダードアミン系光安定剤の市販品としては、ＢＡＳＦ社製、ＴＩＮＵＶＩＮ  １１１ＦＤＬ、ＴＩＮＵＶＩＮ１２３、ＴＩＮＵＶＩＮ  １４４、ＴＩＮＵＶＩＮ  １５２、ＴＩＮＵＶＩＮ  ２９２、ＴＩＮＵＶＩＮ  ５１００等が挙げられる。
【００７８】
光安定剤の含有割合は、硬化性成分の合計量１００重量部に対して、０．０１〜５重量部であることが好ましく、０．０５〜２重量部であることがより好ましく、０．１〜１重量部であることがさらに好ましい。
【００７９】
＜酸性物質＞
本発明の組成物は、プラスチック等の基材への密着材に優れるものであるが、酸性物質を添加することでさらに密着性を向上させることができる。
酸性物質としては、活性エネルギー線の照射により酸を発生する光酸発生剤、無機酸、及び有機酸等が挙げられる。無機酸としては、硫酸、硝酸、塩酸、及びリン酸等が挙げられる。有機酸としては、ｐ−トルエンスルホン酸、及びメタンスルホン酸等の有機スルホン酸化合物等が挙げられる。
これらの中でも、無機酸又は有機酸が好ましく、有機酸である有機スルホン酸化合物がより好ましく、芳香族スルホン酸化合物がさらに好ましく、ｐ−トルエンスルホン酸が特に好ましい。
酸性物質の含有割合は、硬化性成分の合計量１００重量部に対して、０．０００１〜５重量部であることが好ましく、０．０００１〜１重量部であることがより好ましく、０．０００５〜０．５重量部であることがさらに好ましい。酸性物質の含有割合が上記範囲であると、硬化膜が基材との密着性により優れ、基材の腐蝕や他の成分の分解といった問題の発生を防ぐことができる。
【００８０】
＜酸化防止剤＞
本発明の組成物は、硬化膜の耐熱性や耐候性を良好にする目的で、酸化防止剤をさらに含有していてもよい。
本発明に用いられる酸化防止剤としては、例えばフェノール系酸化防止剤、リン系酸化防止剤、又は、硫黄系酸化防止剤等が挙げられる。
フェノール系酸化防止剤としては、例えば、ジ−ｔ−ブチルヒドロキシトルエン等のヒンダードフェノール類を好ましく挙げることができる。市販されているものとしては、（株）アデカ製のＡＯ−２０、ＡＯ−３０、ＡＯ−４０、ＡＯ−５０、ＡＯ−６０、ＡＯ−７０、ＡＯ−８０等が挙げられる。
リン系酸化防止剤としては、トリアルキルホスフィン、トリアリールホスフィン等のホスフィン類や、亜リン酸トリアルキルや亜リン酸トリアリール等が好ましく挙げられる。これらの誘導体で市販品としては、例えば（株）アデカ製、アデカスタブＰＥＰ−４Ｃ、ＰＥＰ−８、ＰＥＰ−２４Ｇ、ＰＥＰ−３６、ＨＰ−１０、２６０、５２２Ａ、３２９Ｋ、１１７８、１５００、１３５Ａ、３０１０等が挙げられる。
硫黄系酸化防止剤としては、チオエーテル系化合物が挙げられ、市販品としては（株）アデカ製ＡＯ−２３、ＡＯ−４１２Ｓ、ＡＯ−５０３Ａ等が挙げられる。
【００８１】
酸化防止剤の含有割合は、本発明の組成物合計量１００重量％中に、０．０１〜５重量％含まれることが好ましく、０．１〜１重量％含まれることがより好ましい。酸化防止剤の含有割が上記範囲内にあると、組成物の安定性に優れ、又、硬化性及び接着力が良好である。
【００８２】
＜表面改質剤＞
本発明の組成物は、塗布時のレベリング性を高める目的や、硬化膜の滑り性を高めて耐擦傷性を高める目的等のため、表面改質剤を添加してもよい。
表面改質剤としては、表面調整剤、前記以外の界面活性剤、レベリング剤、消泡剤、スベリ性付与剤及び防汚性付与剤等が挙げられ、公知の表面改質剤を使用することができる。
それらのうち、シリコーン系表面改質剤及びフッ素系表面改質剤が好適に挙げられる。具体例としては、シリコーン鎖とポリアルキレンオキサイド鎖とを有するシリコーン系ポリマー及びオリゴマー、シリコーン鎖とポリエステル鎖とを有するシリコーン系ポリマー及びオリゴマー、パーフルオロアルキル基とポリアルキレンオキサイド鎖とを有するフッ素系ポリマー及びオリゴマー、並びに、パーフルオロアルキルエーテル鎖とポリアルキレンオキサイド鎖とを有するフッ素系ポリマー及びオリゴマー等が挙げられる。
又、滑り性の持続力を高めるなどの目的で、分子中にエチレン性不飽和基、好ましくは（メタ）アクリロイル基を有する表面改質剤を使用してもよい。
【００８３】
表面改質剤の含有割合は、本発明の組成物の合計量１００重量％中に、０．０１〜１．０重量％含まれることが好ましい。表面改質剤の含有割合が上記範囲であると、硬化膜の表面平滑性に優れる。
【００８４】
＜親水性重合体＞
本発明の硬化型組成物を基材に塗工する場合、適用する基材の種類及び塗工方法によっては、基材に組成物を塗工し乾燥した後の塗膜にハジキ等が発生し、最終的に得られる硬化膜が外観不良となる場合がある。
この場合、塗膜のハジキ等を防止する目的のため、硬化型組成物に親水性重合体を添加することが好ましい。
【００８５】
親水性重合体としては、親水性基を有する重合体が挙げられる。
親水性基としては、酸性基及び水酸基等が挙げられ、酸性基が好ましい。酸性基としては、カルボキシル基、スルホン酸基、及びリン酸基等が挙げられ、カルボキシル基又はスルホン酸基が好ましく、カルボキシル基がより好ましい。
親水性重合体が酸性基を有する重合体（以下、「酸性基含有重合体」という）としては、酸性基の一部又は全部が中和された中和塩が好ましい。当該酸性基含有重合体の中和塩の製造方法としては、原料ビニル系単量体として中和塩を使用して製造する方法、及び酸性基含有重合体を製造した後、中和処理して製造する方法等が挙げられる。
【００８６】
親水性重合体としては、親水性基を有するビニル系単量体を必須構成単量体単位とする重合体が好ましい。親水性基を有するビニル系単量体としては、酸性基を有するビニル系単量体及び水酸基を有するビニル系単量体等が挙げられる。
【００８７】
酸性基を有するビニル系単量体としては、カルボキシル基を有するエチレン性不飽和化合物、スルホン酸基を有するエチレン性不飽和化合物及びリン酸基を有するエチレン性不飽和化合物等が挙げられる。
カルボキシル基を有するエチレン性不飽和化合物としては、（メタ）アクリル酸、マレイン酸、イタコン酸、クロトン酸、及びこれら化合物の塩等が挙げられる。スルホン酸基を有するエチレン性不飽和化合物としては、アクリルアミド２−メチルプロパンスルホン酸、スチレンスルホン酸、及び（メタ）アリルスルホン酸等が挙げられる。リン酸基を有するエチレン性不飽和化合物としては、リン酸と（メタ）アクリル酸とのエステル化物等のリン酸基含有（メタ）アクリレート等が挙げられる。
酸性基含有重合体が酸性基の一部又は全部が中和された中和塩の場合においては、酸性基を有するビニル系単量体として、中和塩を使用することが好ましい。
酸性基を有するビニル系単量体の中和塩を形成するためのアルカリ化合物としては、水酸化ナトリウム、水酸化カリウム及び水酸化リチウム等のアルカリ金属の水酸化物；アンモニア；並びにトリエチルアミン及びトリエタノールアミン等のアミン化合物等が挙げられる。
【００８８】
水酸基を有するビニル系単量体としては、ヒドロキシエチル（メタ）アクリレート、ヒドロキシプロピル（メタ）アクリレート及びヒドロキシブチル（メタ）アクリレート等のヒドロキシアルキル（メタ）アクリレート等が挙げられる。
【００８９】
親水性重合体としては、親水性基を有するビニル系単量体以外のビニル系単量体（以下、「その他単量体」という）を共重合したものであっても良い。
その他単量体としては、アルキル（メタ）アクリレート、アルキルアミノアルキル（メタ）アクリレート、スチレン、アルキルビニルエーテル、塩化ビニリデン、（メタ）アクリルアミド、Ｎ−ビニルホルムアミド、Ｎ−ビニルアセトアミド、酢酸ビニル、ビニルピロリドン、（メタ）アクリルニトリル、及び（メタ）アクリロイルモルホリン等が挙げられる。
アルキル（メタ）アクリレートとしては、メチル（メタ）アクリレート、エチル（メタ）アクリレート、ブチル（メタ）アクリレート、へキシル（メタ）アクリレート、２−エチルヘキシル（メタ）アクリレート、オクチル（メタ）アクリレート、ノニル（メタ）アクリレート及びデシル（メタ）アクリレート等が挙げられる。
ジアルキルアミノアルキル（メタ）アクリレートとしては、ジメチルアミノエチル（メタ）アクリレート及びジエチルアミノエチル（メタ）アクリレート等が挙げられる
【００９０】
親水性重合体の重量平均分子量（以下、「Ｍｗ」という）としては、５，０００〜１００，０００が好ましく、７，０００〜３０，０００がより好ましい。
尚、本発明において親水性重合体のＭｗとは、標準ポリスチレンを検量線として用いたゲルパーミエションクロマトグラフィー（以下、「ＧＰＣ」という）により求めた値を意味し、酸成分としてカルボン酸等の酸性基を中和する前に測定した値である。又、その他単量体としてアミン性の単量体を含む場合はＧＰＣ測定ができないため、これら成分の代わりに通常のアルキル（メタ）アクリレートを使用して、同様の重合温度、開始剤濃度、モノマー濃度、溶剤濃度等の条件をそろえて重合した重合体のＧＰＣ測定結果を推測値とした値を意味する。
【００９１】
親水性重合体としては、前記単量体を使用し常法の重合に従い製造されたものを使用することができる。
例えば、ラジカル重合法、リビングアニオン重合法、リビングラジカル重合法等が挙げられる。
又、重合の形態として、例えば、溶液重合法、エマルジョン重合法、懸濁重合法及び塊状重合法等が挙げられる。
前記した低分子量重合体を通常の重合方法で製造しようとすると、通常、連鎖移動剤及び重合開始剤を多くする必要がある。連鎖移動剤を多量に使用した重合体を使用すると、活性エネルギー線の照射により硬化膜が着色しやすくなり、又、重合開始剤を多量に使用した重合体を使用すると、組成物の保存安定性が低下し易くなる。
このため、多量の連鎖移動剤や重合開始剤を必要としない高温重合により製造された重合体が好ましい。
高温重合の温度としては、１６０〜３５０℃が好ましく、１８０〜３００℃がより好ましい。
【００９２】
親水性重合体の形態としては、目的に応じて選択すれば良く、親水性重合体の溶液、親水性重合体の分散液、粉末等が挙げられる。
具体的には、親水性重合体の有機溶剤溶液、親水性重合体の水溶液又は水性分散液、親水性重合体の有機溶剤と水の混合溶液又は水散液、及び粉末等が挙げられる。これらの中でも、組成物への溶解性に優れるため、親水性重合体の水溶液又は水性分散液、有機溶剤溶液及び親水性重合体の有機溶剤と水の混合溶液又は水散液が好ましい。
親水性重合体の溶液及び分散液の固形分としては、３〜７０重量％が好ましい。
又、親水性重合体の溶液及び分散液の粘度としては、５〜２０，０００ｍＰａ・ｓが好ましい。
【００９３】
親水性重合体の含有割合としては、水溶液又は水性分散液のいずれの場合においても固形分基準で、組成物の合計量１００重量部に対して、０．５〜５０重量部であることが好ましく、より好ましく２〜３０重量部である。
親水性重合体の含有割合を０．５重量部以上とすることにより、硬化膜のハジキを防止するとともに、各種基材に対する密着性を向上させたり、フィルムのような膜厚が薄い基材に本発明の組成物を塗工し、硬化させた時の基材の変形及び反りを防ぐことができ、５０重量部以下とすることにより硬化膜の白濁、スジむら、ゆず肌等の外観不良を防ぐことができる。
【００９４】
＜フィラー＞
本発明の組成物が有機溶剤を含む場合において、（Ｂ）成分及び／又は（Ｃ）成分が低粘度であると、組成物をスプレー塗工又はスピンコートを行った後の乾燥工程において、有機溶剤が揮発する際に組成物が基材上ではじきを起こし、塗膜外観が不良となるおそれがある。
有機溶剤を含む組成物を使用して前記したような塗工方法を行う場合は、組成物にフィラーを配合して増粘を行うことが、乾燥後のはじきを防止することができ好ましい。
フィラーとしては、無機フィラー及び有機フィラーのいずれも使用することができ、有機フィラーが好ましい。
無機フィラーの例としては、シリカ及びアルミナ等の無機化合物が挙げられる。
有機フィラーの例としては、疎水性重合体が挙げられ、ポリウレタン、ポリ（メタ）アクリレート、ポリアミド、ポリウレア、ナイロン、ポリスチレン、ポリエチレン及びポリプロピレン等が挙げられ、ポリ（メタ）アクリレートが好ましい。
疎水性重合体としては、平均分子量が高いものが、増粘に必要な添加部数を少なくでき、組成物の防曇性の低下を防止することができるため好ましい。但し、組成物への相溶性を損なわない範囲において高分子量であることが好ましく、重量平均分子量として１０，０００〜５，０００，０００が好ましく、１００，０００〜２，０００，０００がより好ましい。
フィラーとしては粒子状のものが好ましく、その平均粒径としては１〜１５μｍであることが好ましく、より好ましくは４〜１２μｍである。
本発明における平均粒径とは、レーザー回折法により波長６８０ｎｍで測定した値を意味する。
フィラーの含有割合としては、防曇性への影響を考慮するとより少量の添加量で増粘できることが好ましく、有機溶剤を除いた組成物全体量１００重量部に対し、０．１〜１０重量部が好ましく、０．５〜５重量部がより好ましい。
【００９５】
６．使用方法
本発明の組成物の使用方法としては、常法に従えば良い。
例えば、適用される基材に組成物を通常の塗装方法により塗布した後、活性エネルギー線を照射するか又は加熱して硬化させる方法が挙げられる。
活性エネルギー線の照射方法は、従来の硬化方法として知られている一般的な方法を採用すれば良い。
又、組成物に（Ｅ）成分（光重合開始剤）及び（Ｆ）成分（熱重合開始剤）を併用し、これを活性エネルギー線照射した後、加熱硬化させることにより、基材との密着性を向上させる方法も採用することができる。
【００９６】
硬化型組成物が活性エネルギー線硬化型組成物である場合において、活性エネルギー線照射した後に加熱工程があるとき、長時間加熱すると防曇性が低下する場合がある。
この場合には、窒素ガス等の不活性ガスを供給して、不活性ガス雰囲気下で活性エネルギー線の照射方法した後に加熱する方法が、当該防曇性の低下を防止することができ好ましい。
【００９７】
本発明の組成物が適用できる基材としては、種々の材料に適用でき、無機材料、プラスチック、及び紙等が挙げられる。
無機材料としては、ガラス、金属、モルタル、コンクリート及び石材等が挙げられる
金属としては、鋼板、アルミ及びクロム等の金属、酸化亜鉛（ＺｎＯ）及び酸化インジウムスズ（ＩＴＯ）等の金属酸化物等が挙げられる。
プラスチックの具体例としては、ポリエチレン及びポリプロピレン等のポリオレフィン、ＡＢＳ樹脂、ポリビニルアルコール、トリアセチルセルロース及びジアセチルセルロース等のセルロースアセテート樹脂、アクリル樹脂、ポリエチレンテレフタレート、ポリカーボネート、ポリアリレート、ポリエーテルサルホン、ノルボルネン等の環状オレフィンをモノマーとする環状ポリオレフィン樹脂、ポリ塩化ビニル、エポキシ樹脂及びポリウレタン樹脂等が挙げられる。
【００９８】
本発明の組成物は、これら基材の中でもプラスチックへの密着性に優れるため、プラスチックに好ましく適用することができる。さらに無機材料としては、ガラス及び金属に好ましく適用することができ、プラスチックとしては、ポリエチレンテレフタレート、ポリカーボネート、ポリ（メチル）メタクリレート及びこれを主成分とする共重合体に好ましく適用することができる。
【００９９】
本発明の組成物の基材への塗工方法としては、目的に応じて適宜設定すれば良く、バーコーター、アプリケーター、ドクターブレード、ディップコーター、ロールコーター、スピンコーター、フローコーター、ナイフコーター、コンマコーター、リバースロールコーター、ダイコーター、リップコーター、スプレーコーター、グラビアコーター及びマイクログラビアコーター等で塗工する方法が挙げられる。
【０１００】
基材に対する組成物硬化膜の膜厚は、目的に応じて適宜設定すればよい。硬化膜の厚さとしては、使用する基材や製造した硬化膜を有する基材の用途に応じて選択すればよいが、１〜１００μｍであることが好ましく、２〜４０μｍであることがより好ましい。
【０１０１】
組成物が有機溶剤を含む場合は、基材に塗工した後、加熱・乾燥させ、有機溶剤を蒸発させることが好ましい。
乾燥温度は、適用する基材が変形等の問題を生じない温度以下であれば特に限定されるものではない。好ましい加熱温度としては、４０〜１００℃である。乾燥時間は適用する基材及び加熱温度によって適宜設定すれば良く、好ましくは０．５〜２０分である。
【０１０２】
本発明の組成物を活性エネルギー線硬化型組成物として使用する場合において、硬化させるための活性エネルギー線としては、電子線、紫外線及び可視光線が挙げられるが、紫外線又は可視光線が好ましく、紫外線が特に好ましい。紫外線照射装置としては、高圧水銀ランプ、メタルハライドランプ、紫外線（ＵＶ）無電極ランプ、発光ダイオード（ＬＥＤ）等が挙げられる。
照射エネルギーは、活性エネルギー線の種類や配合組成に応じて適宜設定すべきものであるが、一例として高圧水銀ランプを使用する場合を挙げると、ＵＶ−Ａ領域の照射エネルギーで１００〜８，０００ｍＪ／ｃｍ2が好ましく、２００〜３，０００ｍＪ／ｃｍ2がより好ましい。尚、照射エネルギーを１，０００ｍＪ／ｃｍ2以上とする場合においては、硬化膜の防曇性能の観点から、前記した防曇改質剤を配合することが好ましい。
【０１０３】
本発明の組成物を熱硬化型組成物として使用する場合は、加熱可能な乾燥機等に硬化膜を静置することで硬化膜を得ることができる。
加熱温度としては、使用する基材や目的に応じて適宜設定すれば良く、４０〜１８０℃が好ましい。基材がプラスチックの場合は、温度が高すぎると基材が変形するおそれがあるため、１２０℃以下であることが好ましい。
加熱時間は適用する基材及び加熱温度によって適宜設定すれば良く、好ましくは０．５〜６０分である。
【０１０４】
７．用途
本発明の組成物は種々の用途に使用可能であり、具体的には、防曇コーティング剤、プラスチック基材や床の埃付着防止コーティング剤が挙げられる。
【０１０５】
コーティング剤の具体例としては、保護眼鏡、ゴーグル、浴室の内壁、キッチン周りの部材、自動車やオートバイ等のヘッドランプカバー、リアランプカバー等ガラス及びプラスチックの防曇コーティング剤、プラスチック基材や床面の埃付着を防ぐための埃付着防止コーティング剤等が挙げられる。
【実施例】
【０１０６】
以下に、実施例及び比較例を示し、本発明をより具体的に説明する。なお、本発明は、これらの実施例によって限定されるものではない。
又、以下において、特に断りのない限り、「部」とは重量部を意味し、「％」とは重量％を意味する。【０１０７】
１．製造例
１−１）製造例１〔（Ｂ）成分及び（Ｃ）成分を含むアクリレートの製造〕
撹拌機、温度計、ガス導入管、精留塔及び冷却管を取付けた３リットルのフラスコに、グリセリン〔阪本薬品工業（株）製精製グリセリン（商品名）。以下、「ＧＬＹ」という。〕を３０２．７５部（３．２９モル）、２−メトキシエチルアクリレート（以下、「ＭＣＡ」という）を２３１２．８４部（１７．７７モル）、触媒ＸとしてＤＡＢＣＯ（トリエチレンジアミン）を６．５１部（０．０６モル）、触媒Ｙとしてアクリル酸亜鉛を２４．０７部（０．１２モル）、ハイドロキノンモノメチルエーテル（以下、「ＭＥＨＱ」という）を１．１９部（０．０１モル）、フェノチアジンを０．２１部（０．００２モル）仕込み、含酸素ガス（酸素を５容量％、窒素を９５容量％）を液中にバブリングさせた。
反応液温度１００〜１３０℃の範囲で加熱撹拌させながら、反応系内の圧力を１１０〜７６０ｍｍＨｇの範囲で調整し、ＭＣＡとエステル交換反応の進行に伴い副生した２−メトキシエタノール（以下、「ＭＥＬ」という）との混合液を精留塔及び冷却管を介して反応系から抜出した。又、該抜出液と同重量部のＭＣＡを反応系に随時追加した。加熱撹拌開始から１８時間後に反応系内の圧力を常圧に戻して抜出を終了した。
ＧＬＹの水酸基のアクリレート化率を、ＭＥＬの生成量から求めた結果、５８モル％であった。
反応液を室温まで冷却して沈殿物をろ過分離した後、ろ液に含まれる触媒Ｘ及び触媒Ｙを吸着除去するために珪酸アルミニウム〔協和化学工業（株）製キョーワード７００（商品名）〕を５８．７部投入して撹拌し、さらに７０〜１００℃の範囲で１時間加熱撹拌した。吸着処理後の珪酸アルミニウムをろ過分離した後、ろ液を攪拌機、温度計、ガス導入管、留出用の冷却管、及び減圧用の管を接続したフラスコに入れ、温度７０〜１００℃、圧力０．００１〜１００ｍｍＨｇの範囲で、乾燥空気をバブリングさせながら１０時間の減圧蒸留を行い、未反応のＭＣＡを含む留出液を分離した。釜液に珪藻土〔昭和化学工業（株）製ラヂオライト（商品名）〕を５．０部添加して加圧ろ過を行い、得られたろ液を実施例で使用した。収量は６５１部であった。これをＢＣ−１という。
仕込んだＧＬＹ３０２．７５部が全てグリセリンジアクリレート（以下、「ＧＬＹ−ＤＡ」ともいう）に変換された場合の収量は６５８部であるが、これを基準に算出した上記ＢＣ−１の収率は９９％であった。
ＵＶ検出器を備えたＨＰＬＣを用いて、ＢＣ−１に含まれる各成分の純度を下記式（１）より算出した結果、ＧＬＹ−ＤＡは６２％であり、グリセリントリアクリレート（以下、「ＧＬＹ−ＴＡ」という）は３３％であり、グリセリンモノアクリレート（以下、「ＧＬＹ−ＭＡ」という）は５％であった。
得られたＢＣ−１は、粘度：４３ｍＰａ・ｓ（２５℃）、水酸基価：２３８ｍｇＫＯＨ／ｇであった。ＧＰＣ測定によるＭｗ：３１４であった。【０１０８】
尚、ＨＰＬＣ、粘度、水酸基価、ＧＰＣ及びＧＣは、下記の条件で測定した。
◆ＨＰＬＣ測定条件
・装置：Ｗａｔｅｒｓ（株）製  ＡＣＱＵＩＴＹ  ＵＰＬＣ
・検出器：ＵＶ検出器
・検出波長：２１０ｎｍ
・カラム：Ｗａｔｅｒｓ（株）製  ＡＣＱＵＩＴＹ  ＵＰＬＣ  ＢＥＨ  Ｃ１８（Ｐａｒｔ  Ｎｏ．１８６００２３５０、カラム内径２．１ｍｍ、カラム長さ５０ｍｍ）
・カラムの温度：４０℃
・溶離液の組成：０．０３重量％トリフルオロ酢酸水溶液とメタノールの混合溶液
・溶離液の流量：０．３ｍＬ／分【０１０９】
◆ＢＣ−１に含まれＧＬＹ−ＤＡの純度算出方法
ＧＬＹ−ＤＡの純度（％）
＝〔（Ｄ×１．２７）／（Ｍ×１．７４＋Ｄ×１．２７＋Ｔ）〕×１００  …（１）
計算式（１）におけるＤ、Ｍ、Ｔは、紫外線（ＵＶ）検出器を備えたＨＰＬＣを用いて、ＢＣ−１を分析して得られる下記の値を意味する。
・Ｄ：ＧＬＹ−ＤＡの２１０ｎｍにおけるピーク面積
・Ｍ：ＧＬＹ−ＭＡの２１０ｎｍにおけるピーク面積
・Ｔ：ＧＬＹ−ＴＡの２１０ｎｍにおけるピーク面積【０１１０】
◆粘度測定条件
Ｅ型粘度計を使用し、２５℃での粘度を測定した。【０１１１】
◆水酸基価測定条件
試料にアセチル化試薬を加えて９２℃の温浴槽中で１時間加熱処理する。放冷後、少量の水を添加して９２℃の温浴槽中で１０分間加熱処理する。放冷後、フェノールフタレイン溶液を指示薬として水酸化カリウムエタノール溶液で酸を滴定して水酸基価を求めた。【０１１２】
◆ＧＰＣ測定条件
・装置：Ｗａｔｅｒｓ（株）製  ＧＰＣ  システム名  １５１５  ２４１４  ７１７Ｐ  ＲＩ
・検出器：示差屈折率（ＲＩ）検出器
・カラム：ガードカラム  昭和電工（株）製  Ｓｈｏｄｅｘ  ＫＦＧ（８μｍ  ４．６×１０ｍｍ）、本カラム２種類  Ｗａｔｅｒｓ（株）製  ｓｔｙｒａｇｅｌ  ＨＲ  ４Ｅ  ＴＨＦ（７．８×３００ｍｍ）＋ｓｔｙｒａｇｅｌ  ＨＲ  １ＴＨＦ（７．８×３００ｍｍ）
・カラムの温度：４０℃
・溶離液組成：ＴＨＦ（内部標準として硫黄を０．０３％含むもの）、流量０．７５ｍＬ／分
・検量線：標準ポリスチレンを使って較正曲線を作成した。
・ＢＣ−１に由来する検出ピークのうち、単官能（メタ）アクリレート、溶媒に由来する検出ピーク、及び水に由来するピークよりもリテンションタイムが遅い検出ピークは、Ｍｗの算出に考慮せず、その他複数本の検出ピークを一つのピークとみなしてＭｗを算出した。【０１１３】
１−２）製造例２〔（Ｂ）成分及び（Ｃ）成分を含むアクリレートの製造〕
撹拌機、温度計、ガス導入管、精留塔及び冷却管を取付けた３リットルのフラスコに、ＧＬＹを３０２．７１部（３．２９モル）、ＭＣＡを２３１２．７６部（１７．７７モル）、触媒ＸとしてＤＡＢＣＯを９．７６部（０．０８７モル）、触媒Ｙとしてアクリル酸亜鉛を３６．１０部（０．１７モル）、ＭＥＨＱを１．６０部、４−ヒドロキシ−２，２，６，６−テトラメチルピペリジン−１−オキシル（以下、「ＴＥＭＰＯＬ」という）を０．０７４部、純水を５．００部（０．２８モル）仕込み、含酸素ガス（酸素を５容量％、窒素を９５容量％）を液中にバブリングさせた。反応液温度１０５〜１３０℃の範囲で加熱撹拌させながら、反応系内の圧力を１５０〜７６０ｍｍＨｇの範囲で調整し、ＭＣＡとエステル交換反応の進行に伴い副生したＭＥＬとの混合液を精留塔及び冷却管を介して反応系から抜出した。又、該抜出液と同重量部のＭＣＡを反応系に随時追加した。又、ＭＥＨＱ及びＴＥＭＰＯＬを含むＭＣＡを精留塔を介して反応系に随時追加した。加熱撹拌開始から４０時間後に反応系内の圧力を常圧に戻して抜出を終了した。
ＧＬＹの水酸基のアクリレート化率を、ＭＥＬの生成量から求めた結果、９１モル％であった。
得られた反応生成物を室温まで冷却し、析出物を加圧ろ過により分離した。ろ液に珪酸アルミニウム〔協和化学工業（株）製キョーワード７００（商品名）〕を１４部投入し、内温８０〜１０５℃の範囲で常圧下１時間加熱撹拌して接触処理した後、内温２０〜４０℃の範囲で水酸化カルシウムを２７部投入し、常圧下１時間撹拌した。
加圧ろ過により不溶物を分離した後、ろ液に乾燥空気をバブリングさせながら、温度７０〜９８℃、圧力０．００１〜１００ｍｍＨｇの範囲で１６時間の減圧蒸留を行い、未反応のＭＣＡを含む留出液を分離した。
得られた釜液を室温まで冷却してＮ，Ｎ−ジエチルヒドロキシルアミンを０．１６部（０．００１８モル）添加し、常圧下１時間撹拌した。その後、活性炭（フタムラ化学製太閤S（商品名））を８．０部加えて室温で１時間撹拌して接触処理した後、加圧ろ過により活性炭を含む固形物を分離し、得られたろ液をＢＣ−２という。
ＵＶ検出器を備えたＨＰＬＣを用いて、ＢＣ−２に含まれる各成分の純度を前記式（１）より算出した結果、ＧＬＹ−ＤＡは８％であり、ＧＬＹ−ＴＡは９２％であった。
得られたＢＣ−２は、粘度：２６ｍＰａ・ｓ（２５℃）、水酸基価：１６ｍｇＫＯＨ／ｇであった。ＧＰＣ測定によるＭｗ：３３８であった。【０１１４】
２．実施例１〜同６及び比較例１（組成物の調製）
製造例１で得られたＢＣ−１及び下記に略号を示す成分を使用し、表１に示す割合で４０℃にて撹拌・混合して、組成物を得た。尚、いずれの組成物も、組成物を調整した後、７日間放置したものを使用した。
得られた組成物について、Ｅ型粘度計により２５℃における粘度を測定した。
（Ａ）成分及び（Ｄ）成分混合物
・ＪＩ−６２Ｃ０１：アクリロイル基及びアンモニウムイオンを有するカチオンと、アニオンとを有する化合物（以下、「Ａ−１−１」という）のプロピレングリコールモノメチルエーテル（以下、「ＰＧＭＥ」という）５０％溶液〔日本乳化剤社製  ＪＩ−６２Ｃ０１〕
（Ａ）成分、（Ｂ）成分及び（Ｃ）成分混合物
・ＪＩ−６４Ｃ０１：Ａ−１とＢＣ−２の５０％溶液〔日本乳化剤社製  ＪＩ−６４Ｃ０１〕。ＪＩ−６２Ｃ０１のＰＧＭＥの全量を製造例２で得られたＢＣ−２で置き換えた溶液。
・ＪＩ−６４Ｃ０２：Ａ−１とＢＣ−１の５０％溶液〔日本乳化剤社製  ＪＩ−６４Ｃ０１〕。ＪＩ−６２Ｃ０１のＰＧＭＥの全量を製造例１で得られたＢＣ−１で置き換えた溶液。
（Ａ）成分
・ＳＲ−１０：ポリエチレングリコール（付加モル数１０）片末端にＳＯ3ＮＨ4基（アニオン性）を有し、もう一方の末端にアルキル基とアリル基を有する化合物〔ＡＤＥＫＡ（株）製  アデカリアソープＳＲ−１０〕
（Ｂ）成分及び（Ｃ）成分混合物
・ＭＴ−３５４５：ジペンタエリスリトールペンタアクリレート（以下、「ＤＰＥＴ−ＰＡ」という）７０部とジペンタエリスリトールヘキサアクリレート（以下、「ＤＰＥＴ−ＨＡ」という）３０部の混合物製品〔東亞合成（株）製  アロニックスＭＴ−３５４５〕
（Ｅ）成分
・ＨＣＰＫ：１−ヒドロキシ−シクロヘキシル−フェニル−ケトン〔ＢＡＳＦ社製  ＩＲＧＡＣＵＲＥ１８４〕
・ＴＰＯ：（２，４，６−トリメチルベンゾイル）ジフェニルフォスフィンオキサイド、ＢＡＳＦ社製イルガキュアＴＰＯ
その他の成分
・Ｇ−３０：スルホコハク酸ジ（２−エチルヘキシル）ナトリウムのプロピレングリコール（以下、「ＰＧ」という）／水混合溶液（固形分：７０％、ＰＧ：１５％、水：１５％）、新日本理化（株）製リカサーフＧ−３０。尚、後記表１及び２においては、固形分、（Ｄ）成分（ＰＧ）及び水を分けて記載している。
・ＡＣ−ＡＣ：ポリメチルメタクリレート、三菱レイヨン（株）製アクリコンＡＣ（Ｍｗ：約１３０万）【０１１５】
２．プラスチック基材に対する評価
得られた実施例１〜同６及び比較例１の組成物をバーコーターを用い、裁断した三菱エンジニアリングプラスチック社製ポリカーボネート、ユーピロンＮＦ２０００（１５０ｍｍ×７０ｍｍ×１ｍｍ）に膜厚が１０μｍとなるよう塗工し、試験体とした。
次いで、コンベアを備えた高圧水銀ランプ〔アイグラフィックス（株）製Ｈ０６−Ｌ４１〕を用いて、ＵＶ−Ａランプ出力照度８０Ｗ／ｃｍ、１パスあたりの照射強度２５０ｍＷ／ｃｍ2で照射エネルギーが４００ｍＪ／ｃｍ2の条件で試験体に紫外線を照射した。活性エネルギー線硬化製の指標として、硬化膜表面のタックがなくなるまでのパス数を評価した。パス数が少ないものほど硬化性が良好であることを表す。
得られた硬化膜を使用し、以下の方法に従い評価した。それらの結果を表２に示す。【０１１６】
１）密着性
得られた硬化膜に、カッターナイフで縦横１ｍｍ間隔の切り込みを入れて、１ｍｍ×１ｍｍの大きさの升目１００個を形成し、この碁盤目上にニチバン（株）製＃４０５のセロハンテープを貼り付けた後に強く剥がした。剥離後の残膜数を評価した。残膜数が多いほど密着性が良好であることを示す。【０１１７】
２）鉛筆硬度
得られた硬化膜について、ＪＩＳ Ｋ５６００−５−４に準じ、７５０ｇ荷重にて鉛筆硬度を測定した。【０１１８】
３）防曇持続性
硬化膜を８０℃の蒸気に１分間さらし、硬化膜が曇るか否かを目視で評価した。又、防曇持続性は、当該評価の後に、硬化膜表面に付着した水分を紙で拭き取った後、さらに硬化膜を８０℃の蒸気に１分間さらす操作を計８回繰り返して評価した。尚、表２におけるＡ、Ｂ、及びＣは以下の意味を表す。
Ａ：曇らない、Ｂ：やや曇る、Ｃ：曇る【０１１９】
４）水接触角
硬化直後の硬化膜、及び防曇持続性評価を５回繰り返した硬化膜について水との接触角を英弘精機（株）製  接触角測定装置ＯＣＡ２０を使用して測定した。
硬化膜に、マイクロシリンジを使用して水を垂らした後に３０秒後の値を読み取った。
一般的に防曇性能と接触角には相関があり、防曇持続性評価後も低い接触角を示す硬化膜がより防曇性に優れることを表している。【０１２０】
【表１】
2018207828.tif 000003
【０１２１】
【表２】
2018207828.tif 000004
【０１２２】
表１及び表２の配合の欄における括弧書きは、各成分の部数を意味し、「−」は含有していないことを意味する。
尚、表１及び表２における組成物の欄には、原料として使用したＪＩ−６４Ｃ０１、ＪＩ−６４Ｃ０２に含まれる（Ａ）成分〜（Ｃ）成分を分けて記載し、ＪＩ−６２Ｃ０１に含まれる（Ａ）成分及び（Ｄ）成分を分けて記載している。【０１２３】
【表３】
2018207828.tif 000005
【０１２４】
４．評価結果
表３における実施例１〜同６の結果から明らかなように、本発明の組成物はプラスチック基材への密着性、表面硬度、硬化膜表面の防曇性とその持続性に優れるものであった。
これに対して、比較例１の組成物は、（Ａ）成分、（Ｂ）成分及び（Ｃ）成分の合計１００重量部に対して（Ｄ）成分を３重量超過して含むため、硬化膜中に結合して取り込まれている（Ａ）成分の量が少ないために、繰り返し蒸気に晒されると防曇性能が低下した。さらに、５回目の防曇持続性評価では、実施例１〜同６と比較例１とで目視による差
が見られなかったが、水との接触角測定結果では比較例１の方が大きくなってしまった。
尚、実施例１〜同６の組成物については、照射エネルギー１０００ｍＪ／ｃｍ2の条件として試験体に紫外線を照射した以外は前記と同様の方法で硬化膜を形成させ、前記と同様に防曇持続性を評価した。その結果、実施例１〜同３の組成物は、硬化膜の防曇持続性が低下してしまったが、Ｇ−３０を含む実施例４〜同６の組成物は、硬化膜の防曇持続性に変化がなく、優れるものであった。
【産業上の利用可能性】
【０１２５】
本発明の硬化型組成物は、硬化型組成物として好ましく使用できるものであり、得られる硬化膜は、各種基材に対して、密着性、耐擦傷性に優れ、防曇性や埃付着防止性能にも優れるものである。保護眼鏡、ゴーグル、浴室の内壁、自動車やオートバイ等のヘッドランプカバー、リアランプカバー、防犯カメラレンズ等の防曇塗料、又プラスチックフィルムの埃付着防止コーティング剤として好ましく使用できる。
【国際調査報告】
2018207828.tif 000007
2018207828.tif 000008
2018207828.tif 000009
2018207828.tif 000010